(57)【要約】【課題】本発明は、表示装置の製造工程の簡略化を図るとともに、パターンの形成に有利な階調マスクを提供することを主目的とする。【解決手段】本発明は、透明基板と、上記透明基板上に形成され、透過率調整機能を有する半透明膜とを有するマスクブランクであって、上記半透明膜は、波長３６５ｎｍでの透過率が波長３００ｎｍでの透過率より大きく、波長３６５ｎｍでの透過率と波長３００ｎｍでの透過率との差が所定の範囲内であることを特徴とするマスクブランクを提供することにより、上記目的を達成する。【選択図】図３
2007183591.tif 000002
【特許請求の範囲】
【請求項１】
透明基板と、前記透明基板上に形成され、透過率調整機能を有する半透明膜とを有するマスクブランクであって、前記半透明膜は、波長３６５ｎｍでの透過率が波長３００ｎｍでの透過率より大きく、波長３６５ｎｍでの透過率と波長３００ｎｍでの透過率との差が６．５％〜１２．５％の範囲内であることを特徴とするマスクブランク。
【請求項２】
前記半透明膜側または前記透明基板側のいずれかの表面に遮光膜が形成されていることを特徴とする請求項１に記載のマスクブランク。
【請求項３】
前記半透明膜および前記遮光膜がクロム系膜であることを特徴とする請求項２に記載のマスクブランク。
【請求項４】
前記半透明膜は、波長４０５ｎｍでの透過率が波長３００ｎｍでの透過率より大きく、波長４０５ｎｍでの透過率と波長３００ｎｍでの透過率との差が１０．５％〜２１．０％の範囲内であることを特徴とする請求項１から請求項３までのいずれかの請求項に記載のマスクブランク。
【請求項５】
前記半透明膜は、波長４３６ｎｍでの透過率が波長３００ｎｍでの透過率より大きく、波長４３６ｎｍでの透過率と波長３００ｎｍでの透過率との差が１３．５％〜２７．０％の範囲内であることを特徴とする請求項１から請求項４までのいずれかの請求項に記載のマスクブランク。
【請求項６】
前記半透明膜の波長３００ｎｍでの透過率が３．５％〜７０％の範囲内であることを特徴とする請求項１から請求項５までのいずれかの請求項に記載のマスクブランク。
【請求項７】
透明基板と、遮光膜と、透過率調整機能を有する半透明膜とが順不同に積層され、前記透明基板上に前記遮光膜が設けられた遮光領域と、前記透明基板上に前記半透明膜のみが設けられた半透明領域と、前記透明基板上に前記遮光膜および前記半透明膜のいずれも設けられていない透過領域とを有する階調マスクであって、前記半透明膜は、波長３６５ｎｍでの透過率が波長３００ｎｍでの透過率より大きく、波長３６５ｎｍでの透過率と波長３００ｎｍでの透過率との差が６．５％〜１２．５％の範囲内であることを特徴とする階調マスク。
【請求項８】
前記半透明膜および前記遮光膜がクロム系膜であることを特徴とする請求項７に記載の階調マスク。
【請求項９】
前記半透明膜は、波長４０５ｎｍでの透過率が波長３００ｎｍでの透過率より大きく、波長４０５ｎｍでの透過率と波長３００ｎｍでの透過率との差が１０．５％〜２１．０％の範囲内であることを特徴とする請求項７または請求項８に記載の階調マスク。
【請求項１０】
前記半透明膜は、波長４３６ｎｍでの透過率が波長３００ｎｍでの透過率より大きく、波長４３６ｎｍでの透過率と波長３００ｎｍでの透過率との差が１３．５％〜２７．０％の範囲内であることを特徴とする請求項７から請求項９までのいずれかの請求項に記載の階調マスク。
【請求項１１】
前記半透明膜の波長３００ｎｍでの透過率が３．５％〜７０％の範囲内であることを特徴とする請求項７から請求項１０までのいずれかの請求項に記載の階調マスク。
【請求項１２】
請求項７から請求項１１までのいずれかの請求項に記載の階調マスクが表示装置の製造に用いられることを特徴とする表示装置製造用階調マスク。
【発明の詳細な説明】
【技術分野】
【０００１】
本発明は、表示装置等の製造過程において、ハーフトーン露光に好適に用いられる階調マスク、およびこの階調マスク用のブランクに関するものである。
【背景技術】
【０００２】
液晶表示装置や有機エレクトロルミネッセンス表示装置等の表示装置のリソグラフィー工程数を減らすパターン形成方法に関しては、例えばリフロー法またはアッシング法が開示されている（例えば特許文献１、特許文献２参照）。また、上記の特許文献には、露光光の解像限界以下の微小スリットを有するフォトマスク（スリットマスク）、および露光光に対して階調を有するフォトマスク（階調マスク）が開示されている。
【０００３】
スリットマスクでは、露光光を実質的に遮光するクロム膜などの一般的な遮光膜を用い、遮光膜に露光機の解像限界以下の微細なスリットを配置する（例えば特許文献３参照）。このマスクのスリットは、解像限界以下のサイズであるため、それ自身はレジスト上に結像せずに、周囲の非開口部領域も含めたエリアに、サイズに応じた露光光を透過する。このため、スリットマスクは、スリットが形成された領域と、その周囲を含めたエリアに、あたかも半透明膜があるかのように機能する。
しかしながら、このスリットは解像限界以下である必要があるため、当然のことながら、マスクの本体パターンよりも小さな寸法に仕上げる必要があり、マスク製造に対して大きな負荷となってしまうという問題があった。さらに、広い領域を半透明にするためには、多くのスリットを配置する必要があるため、パターンデータ容量が増え、パターン形成工程や、パターンの欠陥検査工程に対する負荷の増大という問題も生じ、製造・検査時間の増大、マスク製造コストの上昇につながってしまうという問題があった。
【０００４】
一方、階調マスクは、露光光を実質的に遮光する遮光膜と、露光光を所望の透過率で透過する半透明膜とを用い、光を透過する透過領域と、光を透過しない遮光領域と、透過する光の量が調整された半透明領域とを有することにより、階調を出すマスクである（例えば特許文献４参照）。このマスクを作製するためには、透明基板上に半透明膜と遮光膜とが積層された専用のマスクブランクを使用し、マスクパターン製版を行う。この階調マスクは、スリットマスクのように微細なスリットを配置する必要がない点で有利である。
【０００５】
階調マスクでは、透過率の異なる領域によって透過光の量を制御することにより、現像後のレジストの膜厚を２段階に制御することができる。例えば、階調マスクを用いて一括露光することにより、液晶表示装置用カラーフィルタにおける柱状スペーサおよび液晶配向機能突起を同時に形成することが可能となる（例えば特許文献５参照）。
特許文献５に記載の階調マスクは、透過率が３００ｎｍで５％以下、３８０ｎｍで４５％以上であり、露光光の短波長域（３００ｎｍ〜３５０ｎｍ程度）をカットし、長波長域（３５０ｎｍ〜４５０ｎｍ程度）のみを利用するというものである。しかしながら、長波長域のみを利用する場合、短波長域を利用する場合と比較してエネルギーが低いため、硬化速度が遅く、露光に時間がかかるという問題がある。
【０００６】
【特許文献１】特許第３４１５６０２号公報
【特許文献２】特開２０００−６６２４０公報
【特許文献３】特開２００２−１９６４７４公報
【特許文献４】特開２００２−１８９２８０公報
【特許文献５】特開２００５−８４３６６公報
【発明の開示】
【発明が解決しようとする課題】
【０００７】
本発明は、上記問題点に鑑みてなされたものであり、表示装置の製造工程の簡略化を図るとともに、パターンの形成に有利な階調マスクを提供することを主目的とする。
【課題を解決するための手段】
【０００８】
本発明は、上記目的を達成するために、透明基板と、上記透明基板上に形成され、透過率調整機能を有する半透明膜とを有するマスクブランクであって、上記半透明膜は、波長３６５ｎｍでの透過率が波長３００ｎｍでの透過率より大きく、波長３６５ｎｍでの透過率と波長３００ｎｍでの透過率との差が所定の範囲内であることを特徴とするマスクブランクを提供する。
【０００９】
本発明によれば、半透明膜が所定の透過率特性を有するので、本発明のマスクブランクを用いることにより、高さや形状の異なるパターンを同時に形成することが可能な階調マスクを得ることができる。また、半透明膜は、露光光の長波長域だけでなく短波長域も所定の透過率で透過するので、本発明のマスクブランクを用いて形成された階調マスクでは、露光時間の短縮化が可能であり、パターンの形成に有利である。
【００１０】
上記発明においては、上記半透明膜側または上記透明基板側のいずれかの表面に遮光膜が形成されていることが好ましい。半透明膜および遮光膜の透過率の差異により、例えば透過率が３段階で変化する階調マスクを得ることができるからである。
【００１１】
この場合、上記半透明膜および上記遮光膜がクロム系膜であることが好ましい。半透明膜および遮光膜がクロム系膜である場合には、同系の材料からなる膜となるので、本発明のマスクブランクを用いて階調マスクを作製する際に、半透明膜および遮光膜を同一のエチャントを用いて同時にパターニングすることができるからである。
【００１２】
また本発明においては、上記半透明膜は、波長４０５ｎｍでの透過率が波長３００ｎｍでの透過率より大きく、波長４０５ｎｍでの透過率と波長３００ｎｍでの透過率との差が所定の範囲内であることが好ましい。さらに、上記半透明膜は、波長４３６ｎｍでの透過率が波長３００ｎｍでの透過率より大きく、波長４３６ｎｍでの透過率と波長３００ｎｍでの透過率との差が所定の範囲内であることが好ましい。またさらに、上記半透明膜の波長３００ｎｍでの透過率が所定の範囲内であることが好ましい。半透明膜がこのような透過率特性を有するものであれば、本発明のマスクブランクを用いて形成された階調マスクでは、レジストの硬化反応に短波長域の光をより確実に利用することができるからである。
【００１３】
さらに本発明は、透明基板と、遮光膜と、透過率調整機能を有する半透明膜とが順不同に積層され、上記透明基板上に上記遮光膜が設けられた遮光領域と、上記透明基板上に上記半透明膜のみが設けられた半透明領域と、上記透明基板上に上記遮光膜および上記半透明膜のいずれも設けられていない透過領域とを有する階調マスクであって、上記半透明膜は、波長３６５ｎｍでの透過率が波長３００ｎｍでの透過率より大きく、波長３６５ｎｍでの透過率と波長３００ｎｍでの透過率との差が所定の範囲内であることを特徴とする階調マスクを提供する。
【００１４】
本発明の階調マスクにおいては、上述したように半透明膜が所定の透過率特性を有するので、高さや形状の異なるパターンを同時に形成することが可能である。また、半透明膜は、露光光の長波長域だけでなく短波長域も所定の透過率で透過するので、本発明の階調マスクを用いてパターンを形成する場合には、露光時間の短縮化が可能である。
【００１５】
上記発明においては、上記半透明膜および上記遮光膜がクロム系膜であることが好ましい。クロム系膜は、機械的強度に優れており、さらには退光性がなく安定しているため、長時間の使用に耐えうる階調マスクとすることができるからである。
【００１６】
また本発明においては、上記半透明膜は、波長４０５ｎｍでの透過率が波長３００ｎｍでの透過率より大きく、波長４０５ｎｍでの透過率と波長３００ｎｍでの透過率との差が所定の範囲内であることが好ましい。さらに、上記半透明膜は、波長４３６ｎｍでの透過率が波長３００ｎｍでの透過率より大きく、波長４３６ｎｍでの透過率と波長３００ｎｍでの透過率との差が所定の範囲内であることが好ましい。またさらに、上記半透明膜の波長３００ｎｍでの透過率が所定の範囲内であることが好ましい。上述したように、半透明膜がこのような透過率特性を有するものであれば、レジストの硬化反応に短波長域の光をより確実に利用することができるからである。
【００１７】
さらに本発明は、上述した階調マスクが表示装置の製造に用いられることを特徴とする表示装置製造用階調マスクを提供する。
本発明の表示装置製造用階調マスクは、上述した階調マスクを用いたものであるので、表示装置の製造工程の簡略化が可能であり、またパターン形成時の露光時間の短縮化が可能である。
【発明の効果】
【００１８】
本発明の階調マスクを用いた一括露光により、高さや形状の異なるパターンを同時に形成することができ、製造工程の簡略化が可能である。また、半透明膜が所定の透過率特性を有するので、露光光の短波長域もレジストの硬化反応に利用することができ、露光時間の短縮化が図れるという効果を奏する。
【発明を実施するための最良の形態】
【００１９】
以下、本発明のマスクブランク、階調マスク、および表示装置製造用階調マスクについて詳細に説明する。
【００２０】
Ａ．マスクブランク
本発明のマスクブランクは、透明基板と、上記透明基板上に形成され、透過率調整機能を有する半透明膜とを有するマスクブランクであって、上記半透明膜は、波長３６５ｎｍでの透過率が波長３００ｎｍでの透過率より大きく、波長３６５ｎｍでの透過率と波長３００ｎｍでの透過率との差が所定の範囲内であることを特徴とするものである。
【００２１】
本発明のマスクブランクおよびそれを用いて形成された階調マスクについて、図面を参照しながら説明する。図１は本発明のマスクブランクの一例を示す概略断面図であり、図２は本発明のマスクブランクを用いて形成された階調マスクの一例を示す概略断面図である。
図１に例示するように、マスクブランク１は、透明基板２上に半透明膜３および遮光膜４がこの順に積層されたものである。この半透明膜３は、透過率調整機能を有し、波長３６５ｎｍでの透過率が波長３００ｎｍでの透過率より大きく、波長３６５ｎｍでの透過率と波長３００ｎｍでの透過率との差が所定の範囲内となっている。また、遮光膜４は、実質的に露光光を透過しないものである。
また、図１に示すマスクブランク１を用いて形成された階調マスク１０では、図２に例示するように、透明基板２上に半透明膜３および遮光膜４がパターン状に形成されており、透明基板２上に遮光膜４が設けられた遮光領域１１と、透明基板２上に半透明膜３のみが設けられた半透明領域１２と、透明基板２上に半透明膜３および遮光膜４のいずれも設けられていない透過領域１３とが混在している。
【００２２】
次に、図２に示す階調マスク１０を用いて液晶表示装置におけるスペーサおよび配向制御用突起を形成する方法の一例を図３に示す。階調マスク１０においては、透過領域１３では透明基板２を露光光１５が透過し、半透明領域１２では透明基板２および半透明膜３を露光光１５が透過する。透過領域１３からは通常の波長の露光光が照射されるため、ほぼマスクパターン形状に応じたパターンが形成される。一方、半透明領域１２から照射される露光光は、半透明膜３が所定の透過率特性を有し、透過率調整を行っているため、波長に応じて所定の透過率で透過する。したがって、透過領域１３と半透明領域１２とで同じ露光量でパターン露光した場合、透過領域１３では露光前のレジスト厚に相当する高さのスペーサ１６が形成され、半透明領域１２ではスペーサ１６の高さよりも低い半円形状の配向制御用突起１７が形成される。このように、本発明のマスクブランクを用いて形成された階調マスクを利用した一括露光により、１枚の階調マスクで高さと形状の異なるパターンを同時に得ることができる。
【００２３】
図４は、本発明における半透明膜の分光スペクトルの一例を示すグラフである。なお、図４に示す分光スペクトルはいずれも本発明における半透明膜の分光スペクトルである。図４に例示するように、半透明膜は、波長３６５ｎｍでの透過率が波長３００ｎｍでの透過率より大きく、好ましくは波長４０５ｎｍでの透過率が波長３００ｎｍでの透過率より大きく、さらに好ましくは波長４３６ｎｍでの透過率が波長３００ｎｍでの透過率より大きく、波長が長くなるにつれて透過率が高くなる。また、波長３６５ｎｍでの透過率と波長３００ｎｍでの透過率との差が所定の範囲内である。すなわち、半透明膜の透過率は、波長に対して比較的緩やかに高くなる。このような透過率特性を有する半透明膜が設けられた半透明領域では、露光光の長波長域（３５０ｎｍ〜４５０ｎｍ程度）だけでなく、短波長域（３００ｎｍ〜３５０ｎｍ程度）も所定の透過率で透過するので、短波長域もレジストの硬化反応に利用される。
【００２４】
短波長域の光は、エネルギーが高く、硬化速度が速いという利点があり、上述したように短波長域の光も有効に利用することにより、露光時間を短縮させることが可能である。また、短波長域での露光は、レジストが表面から硬化する傾向にあるので、レジスト内部からの不純物の拡散を抑えることができる。またさらにレジストに一般的に用いられる開始剤の特性が、レジストの感度、すなわち硬化速度に大きく影響することとなるが、この開始剤の吸収波長は通常、短波長域に存在する。したがって、短波長域の光を有効に利用して、露光時間を短縮させることが可能となる。また、長波長域での露光は、レジストが内部から硬化する傾向にあるため、上記のような高さや形状の異なるパターンを形成するのに有効である。また長波長域の光は、短波長域の光と比較して散乱し難く、レジスト膜の深部まで到達することから、長波長域の光を利用することにより、レジスト膜と下地との密着性を良好とすることが可能となる。またさらに、上記開始剤の吸収波長は、長波長域側にも存在しており、長波長域の光も有効に利用して、露光時間を短縮させることが可能となる。
ここで、半透明膜における短波長域および長波長域の透過率の差が少ない階調マスクを用いた場合では、短波長域の光のエネルギーが高過ぎるため、半透明領域でもレジストの表面が先に硬化してしまい、半透明領域と透過領域とで高さや形状の異なるパターンを形成することが難しい。また半透明膜の短波長域の透過率をカットした階調マスクを用いた場合では、感度が低く、エネルギーが不足するため、目的とする高さとなるようにレジストをパターニングできない。一方、本発明においては、半透明膜の短波長域および長波長域での透過率差が十分あり、また波長が長くなるにつれて透過率が高くなるものとされていることから、上記のような高さや形状の異なるパターンを形成することができる。したがって、本発明のマスクブランクを用いることにより、広い波長域を有効に活用でき、パターンの形成に有利な階調マスクを得ることができる。
以下、本発明のマスクブランクの各構成について説明する。
【００２５】
１．半透明膜
本発明に用いられる半透明膜は、透過率調整機能を有し、波長３６５ｎｍでの透過率が波長３００ｎｍでの透過率より大きく、波長３６５ｎｍでの透過率と波長３００ｎｍでの透過率との差が所定の範囲内となるものである。
【００２６】
半透明膜は、波長３６５ｎｍでの透過率が波長３００ｎｍでの透過率より大きく、波長３６５ｎｍでの透過率と波長３００ｎｍでの透過率との差が６．５％〜１２．５％の範囲内である。例えば露光装置に高圧水銀ランプを用いた場合、輝線スペクトルの端部がおおよそ３００ｎｍであり、Ｉ線の波長が３６５ｎｍであることから、各波長での透過率の差が上記範囲であれば、長波長域（３５０ｎｍ〜４５０ｎｍ程度）だけでなく短波長域（３００ｎｍ〜３５０ｎｍ程度）の光も所定の透過率で半透明膜を透過するので、上述した理由からパターンの形成に有利となる。一方、各波長での透過率の差が上記範囲未満であると、高さの異なるパターンの形成が困難となり、また各波長での透過率の差が上記範囲を超えると、長波長域に比べて短波長域の光の透過率が著しく低くなるので、露光に時間がかかる場合があるからである。
【００２７】
上記の３６５ｎｍおよび３００ｎｍでの透過率の差の好ましい範囲は、形成するパターンによって異なる。本発明のマスクブランクを用いて形成された階調マスクを利用して、例えば高さの異なるパターンを形成する場合において、各パターンの高さの差を３μｍ以上とする場合は、上記の３６５ｎｍおよび３００ｎｍでの透過率の差が６．５％〜１０．０％の範囲内であることが好ましく、さらに好ましくは６．５％〜９．０％の範囲内である。また、各パターンの高さの差を３μｍ以下とする場合には、上記の３６５ｎｍおよび３００ｎｍでの透過率の差が１０．０％〜１２．５％の範囲内であることが好ましく、さらに好ましくは１０．５％〜１２．０％の範囲内である。
【００２８】
また、半透明膜は、波長４０５ｎｍでの透過率が波長３００ｎｍでの透過率より大きく、波長４０５ｎｍでの透過率と波長３００ｎｍでの透過率との差が１０．５％〜２１．０％の範囲内であることが好ましい。上述したように、例えば露光装置に高圧水銀ランプを用いた場合、Ｈ線の波長が４０５ｎｍであることから、各波長での透過率の差が上記範囲であれば、長波長域だけでなく短波長域の光も所定の透過率で半透明膜を透過するので、パターンの形成に有利である。
【００２９】
上記の４０５ｎｍおよび３００ｎｍでの透過率の差の好ましい範囲は、形成するパターンによって異なる。本発明のマスクブランクを用いて形成された階調マスクを利用して、例えば高さの異なるパターンを形成する場合において、各パターンの高さの差を３μｍ以上とする場合は、上記の４０５ｎｍおよび３００ｎｍでの透過率の差が１０．５％〜１５．５％の範囲内であることが好ましく、さらに好ましくは１２．０％〜１４．０％の範囲内である。また、各パターンの高さの差を３μｍ以下とする場合には、上記の４０５ｎｍおよび３００ｎｍでの透過率の差が１５．５％〜２１．０％の範囲内であることが好ましく、さらに好ましくは１６．０％〜１８．０％の範囲内である。
【００３０】
さらに、半透明膜は、波長４３６ｎｍでの透過率が波長３００ｎｍでの透過率より大きく、波長４３６ｎｍでの透過率と波長３００ｎｍでの透過率との差が１３．５％〜２７．０％の範囲内であることが好ましい。例えば露光装置に高圧水銀ランプを用いた場合、Ｇ線の波長が４３６ｎｍであることから、この場合も同様に、各波長での透過率の差が上記範囲であれば、長波長域だけでなく短波長域の光も所定の透過率で半透明膜を透過するので、パターンの形成に有利である。
【００３１】
上記の４３６ｎｍおよび３００ｎｍでの透過率の差の好ましい範囲は、形成するパターンによって異なる。本発明のマスクブランクを用いて形成された階調マスクを利用して、例えば高さの異なるパターンを形成する場合において、各パターンの高さの差を３μｍ以上とする場合は、上記の４３６ｎｍおよび３００ｎｍでの透過率の差が１３．５％〜２０．０％の範囲内であることが好ましく、さらに好ましくは１３．５％〜１７．０％の範囲内である。また、各パターンの高さの差を３μｍ以下とする場合には、上記の４３６ｎｍおよび３００ｎｍでの透過率の差が２０．０％〜２７．０％の範囲内であることが好ましく、さらに好ましくは２０．０％〜２３．０％の範囲内である。
【００３２】
また、半透明膜の波長３００ｎｍでの透過率は、半透明膜の膜厚および本発明のマスクブランクの用途によって異なるものではあるが、３．５％〜７０％の範囲内であることが好ましく、中でも７．０％〜７０％の範囲内であることが好ましい。例えば露光装置に高圧水銀ランプを用いた場合、輝線スペクトルの端部がおおよそ３００ｎｍであることから、波長３００ｎｍでの透過率が上記範囲であれば、レジストの硬化反応に短波長域の光をより確実に利用することができるからである。
【００３３】
上記の３００ｎｍでの透過率の好ましい範囲は、形成するパターンによって異なる。本発明のマスクブランクを用いて形成された階調マスクを利用して、例えば高さの異なるパターンを形成する場合において、各パターンの高さの差を３μｍ以上とする場合は、上記の３００ｎｍでの透過率が３．５％〜１５．０％の範囲内であることが好ましく、さらに好ましくは７．０％〜１０．０％の範囲内である。また、各パターンの高さの差を３μｍ以下とする場合には、上記の３００ｎｍでの透過率が１５．０％〜７０．０％の範囲内であることが好ましく、さらに好ましくは２０．０％〜５０．０％の範囲内である。
【００３４】
なお、上述した各波長での透過率は、マスクブランクに使用する透明基板の透過率をリファレンス（１００％）として、半透明膜の透過率を測定した値である。装置としては、紫外・可視分光光度計（例えば日立Ｕ-４０００等）、またはフォトダイオードアレイを検出器としている装置（例えば大塚電子ＭＣＰＤ２０００等）を用いることができる。
【００３５】
さらに、半透明膜の波長２５０ｎｍ〜６００ｎｍにおける平均透過率は、１０％〜６０％の範囲内であることが好ましく、より好ましくは２０％〜５０％の範囲内である。平均透過率が上記範囲未満では、本発明のマスクブランクを用いて形成された階調マスクを用いたパターン形成において、半透明領域と遮光領域との透過率の差が出にくくなる場合があり、また平均透過率が上記範囲を超えると、半透明領域と透過領域との透過率の差が出にくくなる場合があるからである。
【００３６】
半透明膜としては、上述した透過率特性を満たすものであれば特に限定されるものではなく、例えばクロム、モリブデンシリサイド、タンタル、アルミニウム、ケイ素等の酸化物、窒化物、炭化物などの膜が挙げられる。半透明膜および遮光膜を同一エッチング設備、工程でパターニングし得るという利点から、半透明膜は遮光膜と同系の材料からなる膜であることが好ましい。後述するように遮光膜がクロム系膜であることが好ましいことから、半透明膜も、クロム、酸化クロム、窒化クロム、酸化窒化クロム、酸化窒化炭化クロムなどのクロム系膜であることが好ましい。また、これらのクロム系膜は、機械的強度に優れており、さらには退光性がなく安定しているため、本発明のマスクブランクを用いて形成された階調マスクは長時間の使用に耐えうるものとなるという利点を有する。
【００３７】
特に、半透明膜は酸化窒化炭化クロム（ＣｒｘＯｙＮｚＣｗ）膜であることが好ましい。この場合、ｗは＜０．０１、ＣｒとＯとＮとの元素比率はＣｒ：３０〜６０％、Ｏ：３０〜７０％、Ｎ：０〜４０％であることが好ましく、中でもＣｒ：３５〜４５％、Ｏ：４０〜６０％、Ｎ：２〜２０％であることが好ましい。
【００３８】
また、半透明膜は、単層であってもよく、複数の層で構成されていてもよい。半透明膜が複数の層で構成されている場合は、少なくとも一つの層が上述した透過率特性を有していればよい。また、他の層は上述した透過率特性を有していてもよく、上述した透過率特性とは異なる透過率特性を有していてもよい。この場合、本発明のマスクブランクを用いることで、多階調の階調マスクを得ることができる。
【００３９】
半透明膜の膜厚としては、上述した透過率特性を満たす膜厚であればよく、例えばクロム膜の場合は５〜５０ｎｍ程度とすることができ、また酸化クロム膜の場合は５ｎｍ〜１５０ｎｍ程度とすることができる。半透明膜の透過率はその膜厚により変わるので、膜厚を制御することで所望の透過率とすることができる。また、半透明膜が酸素、窒素、炭素などを含む場合は、その透過率は組成により変わるので、膜厚と組成とを同時にコントロールすることで所望の透過率を実現できる。
【００４０】
半透明膜の成膜方法としては、例えばスパッタリング法、イオンプレーティング法、真空蒸着法などの物理蒸着法（ＰＶＤ）が用いられる。例えばスパッタリング法を用いて酸化窒化炭化クロム膜を成膜する場合は、Ａｒガス等のキャリアガス、酸素（炭酸）ガス、窒素ガスを反応装置内に導入し、Ｃｒターゲットを用いた反応性スパッタリング法にて酸化窒化炭化クロム膜を成膜することができる。この際、酸化窒化炭化クロム膜の組成の制御は、Ａｒガス、酸素（炭酸）ガス、窒素ガスの流量の割合を制御することにより行うことができる。
【００４１】
２．遮光膜
本発明のマスクブランク１においては、図１に例示するように半透明膜３側の表面に遮光膜４が形成されていてもよく、図５に例示するように透明基板２側の表面に遮光膜４が形成されていてもよい。
【００４２】
本発明に用いられる遮光膜は、実質的に露光光を透過しないものであり、露光波長における平均透過率が０．１％以下であることが好ましい。このような遮光膜としては、一般にフォトマスクに用いられる遮光膜を用いることができ、例えばクロム、酸化クロム、窒化クロム、酸化窒化クロム、モリブデンシリサイド、タンタル、アルミニウム、ケイ素、酸化ケイ素、酸化窒化ケイ素などの膜が挙げられる。中でも、クロム、酸化クロム、窒化クロム、酸化窒化クロム等のクロム系膜が好適に用いられる。このようなクロム系膜は、最も使用実績があり、マスクブランクのコスト、品質の点で好ましいからである。このクロム系膜は、単層であってもよく、２層以上が積層されたものであってもよい。
【００４３】
また、遮光膜は、低反射機能を有していてもよい。低反射機能により、露光光の乱反射を防止することができるので、より鮮明なパターンを形成することができる。遮光膜に低反射機能を付加するには、例えば遮光膜表面に露光光の反射を防止する酸化クロム等のクロム化合物を含有させればよい。この場合、遮光膜が、表面に向かって徐々に含有成分が変化する傾斜界面により形成されたものであってもよい。
【００４４】
遮光膜の膜厚としては、特に限定されるものではなく、例えばクロム膜の場合には５０ｎｍ〜１５０ｎｍ程度とすることができる。
【００４５】
遮光膜の成膜方法としては、例えばスパッタリング法、イオンプレーティング法、真空蒸着法などの物理蒸着法（ＰＶＤ）が用いられる。
【００４６】
３．透明基板
本発明に用いられる透明基板は、一般にフォトマスクに用いられる基板を使用することができる。例えば、ホウ珪酸ガラス、アルミノホウ珪酸ガラス等の光学研磨された低膨張ガラス、石英ガラス、合成石英ガラス、パイレックス（登録商標）ガラス、ソーダライムガラス、ホワイトサファイアなどの可撓性のない透明なリジット材、あるいは、透明樹脂フィルム、光学用樹脂フィルムなどの可撓性を有する透明なフレキシブル材を用いることができる。中でも、石英ガラスは、熱膨脹率の小さい素材であり、寸法安定性および高温加熱処理における特性に優れている。
【００４７】
４．低反射層
本発明においては、遮光膜上に低反射層が形成されていてもよい。低反射層を設けることにより、本発明のマスクブランクを用いて形成された階調マスクの使用時において、ハレーションを防止することができる。
低反射層としては、例えば酸化クロム、窒化クロム、酸化窒化クロム等の膜が挙げられる。遮光膜がクロム系膜である場合、これらの膜は遮光膜のエッチング時に同時にエッチングすることが可能である。
【００４８】
５．マスクブランク
本発明のマスクブランクの大きさとしては、用途に応じて適宜調整されるが、マスクブランクが例えば液晶表示装置や有機ＥＬ表示装置等の表示装置に適用される階調マスクに用いられる場合には、３００ｍｍ×４００ｍｍ〜１，６００ｍｍ×１，８００ｍｍ程度とすることができる。
【００４９】
Ｂ．階調マスク
次に、本発明の階調マスクについて説明する。
本発明の階調マスクは、透明基板と、遮光膜と、透過率調整機能を有する半透明膜とが順不同に積層され、上記透明基板上に上記遮光膜が設けられた遮光領域と、上記透明基板上に上記半透明膜のみが設けられた半透明領域と、上記透明基板上に上記遮光膜および上記半透明膜のいずれも設けられていない透過領域とを有する階調マスクであって、上記半透明膜は、波長３６５ｎｍでの透過率が波長３００ｎｍでの透過率より大きく、波長３６５ｎｍでの透過率と波長３００ｎｍでの透過率との差が所定の範囲内であることを特徴とするものである。
【００５０】
本発明の階調マスクについて、図面を参照しながら説明する。
図２は、本発明の階調マスクの一例を示す概略断面図である。図２に例示するように、階調マスク１０は、透明基板２上に半透明膜３および遮光膜４がこの順に積層され、透明基板２上に遮光膜４が設けられた遮光領域１１と、透明基板２上に半透明膜３のみが設けられた半透明領域１２と、透明基板２上に遮光膜４および半透明膜３のいずれも設けられていない透過領域１３とを有するものである。この半透明膜３は、透過率調整機能を有し、波長３６５ｎｍでの透過率が波長３００ｎｍでの透過率より大きく、波長３６５ｎｍでの透過率と波長３００ｎｍでの透過率との差が所定の範囲内となっている。
【００５１】
本発明の階調マスクは、透過率が３段階以上に段階的に変化するものであり、半透明膜により露光光の透過率が調整され、遮光領域と半透明領域と透過領域とで、分光スペクトルの相違が生じる。すなわち、半透明膜は所定の透過率特性を有しており、半透明領域を透過する光は露光照度の一部がカットされた光となる。したがって、図３に例示するように階調マスク１０を介してレジストを露光した場合、露光光１５が半透明領域１２を介して照射される部分と、透過領域１３を介して照射される部分とで、分光スペクトルの相違に応じた光反応（硬化反応）の差を生じさせることができる。そして、露光後の現像によって、厚みや形状の異なるパターンが形成される。光反応（硬化反応）の差は、半透明膜の設計により制御することができるので、形成されたパターンの厚みや形状の制御の精度が高いものとなる。
【００５２】
また、本発明に用いられる半透明膜は、例えば図４に示すように所定の透過率特性を有するものであり、露光光の長波長域（３５０ｎｍ〜４５０ｎｍ程度）とともに、短波長域（３００ｎｍ〜３５０ｎｍ程度）も光反応（硬化反応）に利用される。短波長域での露光は、エネルギーが高く、硬化速度が速く、露光時間の短縮化が可能となる。また、レジストが表面から硬化する傾向にあるので、レジスト内部からの不純物の拡散を抑えることができる。またさらにレジストに一般的に用いられる開始剤の特性が、レジストの感度、すなわち硬化速度に大きく影響することとなるが、この開始剤の吸収波長は通常、短波長域に存在する。したがって、短波長域の光を有効に利用して、露光時間を短縮させることが可能となる。また、長波長域での露光は、レジストが内部から硬化する傾向にあるため、上記のような高さや形状の異なるパターンを形成するのに有効である。また長波長域の光は、短波長域の光と比較して散乱し難く、レジスト膜の深部まで到達することから、長波長域の光を利用することにより、レジスト膜と下地との密着性を良好とすることが可能となる。またさらに、上記開始剤の吸収波長は、長波長域側にも存在しており、長波長域の光も有効に利用して、露光時間を短縮させることが可能となる。このように本発明の階調マスクは、広い波長域を有効に利用するものであるので、パターンの形成に有利である。
また半透明膜の短波長域の透過率をカットした階調マスクを用いた場合では、感度が低く、エネルギーが不足するため、目的とする高さとなるようにレジストをパターニングできない。一方、本発明においては、半透明膜の短波長域および長波長域での透過率差が十分あり、また波長が長くなるにつれて透過率が高くなるものとされていることから、上記のような高さや形状の異なるパターンを形成することができる。
以下、本発明の階調マスクの各構成について説明する。
【００５３】
１．遮光領域、半透明領域、および透過領域
本発明における遮光領域は、透明基板上に遮光膜が設けられた領域である。遮光領域では、透明基板上に少なくとも遮光膜が形成されていればよく、透明基板上に遮光膜および半透明膜が形成されていてもよい。
【００５４】
また、本発明における半透明領域は、透明基板上に半透明膜のみが設けられた領域である。半透明領域では、透明基板上に半透明膜のみが形成されており、遮光膜は形成されていない。半透明膜が複数の層で構成されている場合は、階調マスクが、異なる透過率特性をもつ複数種類の半透明領域を有していてもよい。この場合、多階調マスクとすることができる。
【００５５】
さらに、本発明における透過領域は、透明基板上に遮光膜および半透明膜のいずれも設けられていない領域である。すなわち、透過領域は、透明基板のみを有する。
【００５６】
遮光領域、半透明領域、および透過領域の形状としては、特に限定されるものではなく、本発明の階調マスクの用途に応じて適宜調整される。例えば図６に示すように階調マスク１０が、屈曲部を有する線形状の半透明領域１２と円形状の透過領域１３とを有し、その他の領域が遮光領域１１である場合や、図７に示すように階調マスク１０が、Ｌ字形状の遮光領域１１と円形状の透過領域１３とを有し、その他の領域が半透明領域１２である場合など、遮光領域、半透明領域、および透過領域の形状は、種々の形状とすることができる。
【００５７】
本発明の階調マスクは、透明基板と、遮光膜と、半透明膜とが順不同に積層されたものであり、図６に例示する階調マスクの層構成としては、例えば図８（ａ）に示すように透明基板２、遮光膜４、半透明膜３の順に積層されていてもよく、図８（ｂ）に示すように透明基板２、半透明膜３、遮光膜４の順に積層されていてもよく、図８（ｃ）に示すように半透明膜３、透明基板２、遮光膜４の順に積層されていてもよい。なお、図８（ａ）〜（ｃ）は、図６のＡ−Ａ線断面図である。この場合、遮光領域１１では透明基板上２に遮光膜４および半透明膜３が設けられ、半透明領域１２では透明基板２上に半透明膜３が設けられており、透過領域１３は透明基板２のみを有する。このような階調マスクを用いてパターンを形成した場合には、例えば図９に示すように高さおよび形状の異なるスペーサ１８ａおよび配向制御用突起１８ｂを同時に形成することができる。
また、図７に例示する階調マスクの層構成としても、例えば図１０（ａ）に示すように透明基板２、遮光膜４、半透明膜３の順に積層されていてもよく、図１０（ｂ）に示すように透明基板２、半透明膜３、遮光膜４の順に積層されていてもよく、図１０（ｃ）に示すように半透明膜３、透明基板２、遮光膜４の順に積層されていてもよい。なお、図１０（ａ）〜（ｃ）は、図７のＢ−Ｂ線断面図である。この場合、遮光領域１１では透明基板上２に遮光膜４および半透明膜３が設けられ、半透明領域１２では透明基板２上に半透明膜３が設けられており、透過領域１３は透明基板２のみを有する。このような階調マスクを用いてパターンを形成した場合には、例えば図１１に示すようにスペーサ１９ａおよびオーバーコート層１９ｂを同時に形成することができる。
【００５８】
本発明における半透明膜および遮光膜は、上記の遮光領域、半透明領域、および透過領域の形状に応じて、透明基板上にパターン状に形成されるものである。なお、半透明膜、遮光膜、および透明基板については、上記「Ａ．マスクブランク」の項に記載したものと同様であるので、ここでの説明は省略する。
【００５９】
２．低反射層
本発明においては、遮光膜上に低反射層が形成されていてもよい。低反射層を設けることにより、マスク使用時のレジストの解像度を上げることができる。
低反射層としては、例えば酸化クロム、窒化クロム、酸化窒化クロム等の膜が挙げられる。遮光膜がクロム系膜である場合、これらの膜は遮光膜のエッチング時に同時にエッチングすることが可能である。
例えば図８（ａ）に示すように透明基板２、遮光膜４、半透明膜３の順に積層されている場合、低反射層は遮光膜と半透明膜の間に形成される。また、図８（ｂ）に示すように透明基板２、半透明膜３、遮光膜４の順に積層されている場合、および図８（ｃ）に示すように半透明膜３、透明基板２、遮光膜４の順に積層されている場合、低反射層は遮光膜上に形成される。
【００６０】
３．階調マスク
本発明の階調マスクは、透過率が３段階以上に段階的に変化するものであり、２階調のマスクに限定されるものではなく、後述するようにパターニングを繰り返すことにより、２階調以上の多階調のマスクとすることが可能である。
【００６１】
本発明の階調マスクは、リソグラフィー法などのように、露光工程を経て製造される様々な製品の製造に用いることができる。中でも、液晶表示装置、有機ＥＬ表示装置、プラズマディスプレイパネル等の表示装置の製造、特に大型の表示装置の製造に用いることにより、本発明の効果を最大限に利用することができる。
本発明の階調マスクを用いた一括露光により２種以上のパターンを同時に形成する用途として、具体的には液晶表示装置におけるスペーサおよび配向制御用突起の同時形成、液晶表示装置における高さの異なるスペーサの同時形成、液晶表示装置におけるスペーサおよびオーバーコート層の同時形成、液晶表示装置用カラーフィルタにおけるスペーサおよび配向制御用突起の同時形成、液晶表示装置カラーフィルタにおける高さの異なるスペーサの同時形成、液晶表示装置カラーフィルタにおけるスペーサおよびオーバーコート層の同時形成、表示装置における半導体素子作製時の厚みの異なるレジストの形成などを挙げることができる。
【００６２】
本発明の階調マスクの大きさとしては、用途に応じて適宜調整されるが、例えば液晶表示装置や有機ＥＬ表示装置等の表示装置の製造に用いられる場合には、３００ｍｍ×４００ｍｍ〜１，６００ｍｍ×１，８００ｍｍ程度とすることができる。
【００６３】
４．階調マスクの製造方法
次に、本発明の階調マスクの製造方法について説明する。本発明の階調マスクの製造方法としては、透明基板上に半透明膜および遮光膜をパターン状に形成することにより、所望の位置に遮光領域、半透明領域、および透過領域を配置することができる方法であれば特に限定されるものではないが、２つの好ましい態様を挙げることができる。以下、各態様について説明する。
【００６４】
（１）第１の態様
本発明の階調マスクの製造方法の第１の態様は、透明基板上に遮光膜を成膜したマスクブランクを準備するマスクブランク準備工程と、遮光膜の一部をパターニングする第１パターニング工程と、パターニングされた遮光膜が形成された透明基板の全面に半透明膜を成膜する半透明膜成膜工程と、遮光膜および半透明膜をパターニングする第２パターニング工程とを有するものである。
【００６５】
図１２は、本態様の階調マスクの製造方法の一例を示す工程図である。
本態様の階調マスクを作製するには、まず透明基板２上に遮光膜４ａを成膜したマスクブランク２０を準備する（図１２（ａ）、マスクブランク準備工程）。
次に、遮光膜４ａ上にレジスト材料を塗布し、塗布後に所定時間ベークし、第１レジスト膜２１ａを形成する（図１２（ｂ））。次に、遮光膜をパターン露光する。この際、半透明領域１２と遮光領域１１とが接する境界、および半透明領域１２と透過領域１３とが接する境界を形成するように、半透明領域１２は第１レジスト膜２１ａが除去される露光量で露光し、遮光領域１１および透過領域１３は第１レジスト膜２１ａが残存する露光量で露光する。続いて、現像することにより、第１レジストパターン２１ｂを形成する（図１２（ｃ））。次に、第１レジストパターン２１ｂより露出している遮光膜４ａをエッチングして、遮光膜中間パターン４ｂを形成し（図１２（ｄ））、残存している第１レジストパターン２１ｂを除去する（図１２（ｅ））。この遮光膜中間パターン４ｂでは、後述する第２パターニング工程にて半透明膜と同じ箇所をエッチングする部分はエッチングされずに残存している。なお、図１２（ｂ）〜（ｅ）は第１パターニング工程である。
次に、遮光膜中間パターン４ｂが形成された透明基板２の全面に、半透明膜３ａを成膜する（図１２（ｆ）、半透明膜成膜工程）。
次に、半透明膜３ａ上にレジスト材料を塗布し、塗布後に所定時間ベークし、第２レジスト膜２２ａを形成する（図１２（ｇ））。続いて、遮光膜および半透明膜のパターン露光を行う。この際、遮光領域１１と透過領域１３とが接する境界、および半透明領域１２と透過領域１３とが接する境界を形成するように、透過領域１３は第２レジスト膜２２ａが除去される露光量で露光し、遮光領域１１および半透明領域１２は第２レジスト膜２２ａが残存する露光量で露光する。次に、現像することにより、第２レジストパターン２２ｂを形成する（図１２（ｈ））。次に、第２レジストパターン２２ｂより露出している半透明膜３ａをエッチングし、続いて、下層の遮光膜中間パターン４ｂが露出している箇所をさらにエッチングすることにより、半透明膜パターン３ｂおよび遮光膜パターン４ｃを形成する（図１２（ｉ））。次いで、残存している第２レジストパターン２２ｂを除去し（図１２（ｊ））、階調マスクを得ることができる。なお、図１２（ｇ）〜（ｊ）は第２パターニング工程である。
【００６６】
本態様においては、第１パターニング工程にて遮光膜の一部のみをパターニングし、第２パターニング工程にて遮光膜および半透明膜をパターニングするので、後述する第２の態様のように半透明膜上に形成された遮光膜のみを選択的にエッチングする必要がない。このため、遮光膜および半透明膜に用いる材料が限定されないという利点を有する。例えば、遮光膜および半透明膜に同系の材料、具体的にはクロム系膜を用いることができる。また、エッチング選択性が要求されないので、複数のエッチング技術（複数の装置・エッチャントなど）を用いる必要がなく、マスク製造コストを削減することができる。さらに、従来のバイナリマスクと同様のプロセスで階調マスクを製造することができ、複雑な工程を要しないという利点も有する。
以下、本態様の階調マスクの製造方法における各工程について説明する。
【００６７】
（ｉ）マスクブランク準備工程
本態様におけるマスクブランク準備工程は、透明基板上に遮光膜を成膜したマスクブランクを準備する工程である。
透明基板上に遮光膜としてクロム膜が形成されたマスクブランクは、一般的に使用されているマスクブランクであり、容易に入手可能である。
【００６８】
（ii）第１パターニング工程
本態様における第１パターニング工程は、遮光膜の一部をパターニングする工程である。遮光膜のパターニング方法としては特に限定されるものではなく、通常、リソグラフィー法が用いられる。リソグラフィー法を用いる場合、マスクブランクの遮光膜上にレジスト材料を塗布し、ベークを行って第１レジスト膜を形成する。
【００６９】
第１レジスト膜の材料としては、ポジ型レジスト材料（光照射部分が溶解するもの）およびネガ型レジスト材料（光照射部分が固まるもの）のいずれも用いることができる。ポジ型レジスト材料としては特に限定されるものではなく、例えばノボラック樹脂をベース樹脂とした化学増幅型レジスト等が挙げられる。また、ネガ型レジスト材料としては特に限定されるものではなく、例えば架橋型樹脂をベースとした化学増幅型レジスト、具体的にはポリビニルフェノールに架橋剤を加え、さらに酸素発生剤を加えた化学増幅型レジスト等が挙げられる。
【００７０】
遮光膜のパターン露光では、半透明領域と遮光領域とが接する境界、および半透明領域と透過領域とが接する境界を形成するように、各領域により露光量が異なるようにパターン露光する。この際、半透明領域は第１レジスト膜が除去される露光量で露光し、遮光領域および透過領域は第１レジスト膜が残存する露光量で露光する。
【００７１】
例えば図１２（ｃ）は、ポジ型レジスト材料を用いて第１レジスト膜を形成した場合の例であるが、この場合、半透明領域１２では第１レジスト膜２１ａが感光される露光量で露光し、遮光領域１１および透過領域１３では第１レジスト膜２１ａを露光しない。
また、図示しないが、第１レジスト膜にネガ型レジスト材料を用いた場合は、半透明領域では露光せず、遮光領域および透過領域で第１レジスト膜が感光される露光量で露光する。
なお、遮光膜および半透明膜の同じ箇所を一括してエッチングするためのパターン露光は、第２パターニング工程で行う。
【００７２】
各領域により異なる露光量で露光する方法としては、エネルギー線の露光量を制御する方法や、一定の露光量で重ねて露光する方法等がある。描画方法としては、特に限定されるものではなく、通常のフォトマスク描画に用いられる電子線描画法、もしくはレーザー描画法等を用いることができる。電子線描画法を用いる場合は、露光量を容易に変換することができる。レーザー描画法を用いる場合は、露光量変換に時間がかかるため、露光量を変えずに重ねて露光してもよい。また、液晶表示装置や有機ＥＬ表示装置などの表示装置の大型化、製造時の多面付化に伴い、階調マスクも大型化しているため、表示装置用の階調マスクの作製には主にレーザー描画法が適用される。
【００７３】
パターン露光後の現像は、一般的な現像方法に従って行うことができる。
【００７４】
遮光膜のエッチング方法としては、例えば硝酸第２セリウムアンモニウム水溶液等によるウェットエッチング、塩素系ガス等によるドライエッチングのいずれも適用することができる。中でも、ウェットエッチングが好ましい。ウェットエッチングはコストや生産効率の点で有利である。また、ウェットエッチングは化学反応で溶解が進行するため、エッチャントを選択することによりエッチング速度を容易に制御できる点からも好ましい。
遮光膜がクロム系膜である場合には、硝酸セリウム系ウェットエッチャントが好適に用いられる。
また、遮光膜が反射防止機能を有する場合は、第１レジスト膜を露光するための露光光の散乱によって、本来露光されるべき領域でない領域が露光されてしまうことを防止することができる。
【００７５】
第１レジスト膜の除去方法としては特に限定されるものではなく、通常、酸素プラズマ処理による灰化や、有機アルカリ液による洗浄によって行う。
【００７６】
本態様においては、第１パターニング工程後に、遮光膜パターンの検査を行う検査工程や、必要に応じて欠陥修正をする修正工程を行ってもよい。遮光膜がクロム膜である場合には、一般的なフォトマスクの検査技術、修正技術を適用することができる。遮光膜パターンの寸法検査、遮光膜パターンの欠陥検査の検査工程や、修正工程を行うことにより、次の工程に欠陥を有する基板が渡るのを防ぎ、良品率が高まり、マスクコスト低減に寄与する。
【００７７】
（iii）半透明膜成膜工程
本態様における半透明膜成膜工程は、パターニングされた遮光膜が形成された透明基板の全面に半透明膜を成膜する工程である。なお、半透明膜の成膜方法については、上記「Ａ．マスクブランク」の半透明膜の項に記載したものと同様であるので、ここでの説明は省略する。
【００７８】
（iv）第２パターニング工程
本態様における第２パターニング工程は、遮光膜および半透明膜をパターニングする工程である。遮光膜および半透明膜のパターニング方法としては特に限定されるものではなく、通常、リソグラフィー法が用いられる。リソグラフィー法を用いる場合、遮光膜および半透明膜が形成された透明基板上にレジスト材料を塗布し、ベークを行って第２レジスト膜を形成する。
なお、第２レジスト膜の材料については、上記第１パターニング工程の項に記載した第１レジスト膜の材料と同様であるので、ここでの説明は省略する。
【００７９】
半透明膜および遮光膜のパターン露光では、遮光領域と透過領域とが接する境界、および半透明領域と透過領域とが接する境界を形成するように、各領域により露光量が異なるようにパターン露光する。この際、透過領域は第２レジスト膜が除去される露光量で露光し、遮光領域および半透明領域は第２レジスト膜が残存する露光量で露光する。
【００８０】
例えば図１２（ｈ）は、ポジ型レジスト材料を用いて第２レジスト膜を形成した場合の例であるが、この場合、透過領域１３では第２レジスト膜２２ａが感光される露光量で露光し、遮光領域１１および半透明領域１２では第２レジスト膜２２ａを露光しない。
また、図示しないが、第２レジスト膜にネガ型レジスト材料を用いた場合は、透過領域では露光せず、遮光領域および半透明領域で第２レジスト膜が感光される露光量で露光する。
なお、パターン露光のその他の点、および現像については、上記第１パターニング工程の項に記載したものと同様であるので、ここでの説明は省略する。
【００８１】
また、本工程においては、遮光膜および半透明膜の同じ箇所を一括してエッチングする。透過領域では遮光膜と半透明膜とが一括してエッチングされるので、遮光膜パターンの端部および半透明膜パターンの端部の位置が略同一となる。なお、遮光膜および半透明膜エッチング方法については、上記第１パターニング工程の項に記載した遮光膜のエッチング方法と同様であるので、ここでの説明は省略する。
【００８２】
第２レジスト膜の除去方法としては特に限定されるものではなく、通常、酸素プラズマ処理による灰化や、有機アルカリ液による洗浄によって行う。
【００８３】
本態様においては、第２パターニング工程後に、遮光パターンおよび半透明膜パターンの検査を行う検査工程や、必要に応じて欠陥修正をする修正工程を行ってもよい。遮光パターンおよび半透明膜パターンの寸法検査、遮光パターンおよび半透明膜パターンの欠陥検査の検査工程や、修正工程を行うことにより、良品率が高まり、マスクコスト低減に寄与する。
【００８４】
（２）第２の態様
本発明の階調マスクの製造方法の第２の態様は、透明基板上に半透明膜および遮光膜がこの順に積層されたマスクブランクを準備するマスクブランク準備工程と、半透明膜および遮光膜の一部をパターニングする第１パターニング工程と、遮光膜のみをパターニングする第２パターニング工程とを有するものである。
【００８５】
図１３は、本態様の階調マスクの製造方法の一例を示す工程図である。
本態様の階調マスクを作製するには、まず透明基板２上に半透明膜３ａおよび遮光膜４ａがこの順に積層されたマスクブランク１を準備する（図１３（ａ）、マスクブランク準備工程）。
次に、遮光膜４ａ上にレジスト材料を塗布し、塗布後に所定時間ベークし、第１レジスト膜２３ａを形成する（図１３（ｂ））。次に、半透明膜および遮光膜のパターン露光を行う。この際、遮光領域１１と透過領域１３とが接する境界、および半透明領域１２と透過領域１３とが接する境界を形成するように、透過領域１３は第１レジスト膜２３ａが除去される露光量で露光し、遮光領域１１および半透明領域１２は第１レジスト膜２３ａが残存する露光量で露光する。続いて、現像することにより、第１レジストパターン２３ｂを形成する（図１３（ｃ））。次に、第１レジストパターン２３ｂより露出している透明膜３ａおよび遮光膜４ａをエッチングして、半透明膜パターン３ｂおよび遮光膜中間パターン４ｂを形成し（図１３（ｄ））、残存している第１レジストパターン２３ｂを除去する（図１３（ｅ））。この遮光膜中間パターン４ｂでは、後述する第２パターニング工程にて遮光膜のみをエッチングする部分はエッチングされずに残存している。なお、図１３（ｂ）〜（ｅ）は第１パターニング工程である。
次に、半透明膜パターン３ｂおよび遮光膜中間パターン４ｂが形成された透明基板２上にレジスト材料を塗布し、塗布後に所定時間ベークし、第２レジスト膜２４ａを形成する（図１３（ｆ））。続いて、遮光膜のパターン露光を行う。この際、半透明領域１２と遮光領域１１とが接する境界、および半透明領域１２と透過領域１３とが接する境界を形成するように、半透明領域１２は第２レジスト膜２４ａが除去される露光量で露光し、遮光領域１１および透過領域１３は第２レジスト膜２４ａが残存する露光量で露光する。次に、現像することにより、第２レジストパターン２４ｂを形成する（図１３（ｇ））。次に、第２レジストパターン２４ｂより露出している遮光膜中間パターン４ｂをエッチングして、遮光膜パターン４ｃを形成し、（図１３（ｈ））、残存している第２レジストパターン２４ｂを除去する（図１３（ｉ））。なお、図１３（ｆ）〜（ｉ）は第２パターニング工程である。このようにして階調マスクを得ることができる。
【００８６】
本態様においては、上記第１の態様のように、具体的には第１パターニング工程および第２パターニング工程の間に半透明膜成膜工程を行うというように、階調マスクの製造工程の途中で半透明膜成膜工程を行う必要がない。このため、半透明膜の成膜時のリスク（欠陥や汚れなど）を低減することができる。また、ＴＡＴ（Turn Around Time）の短縮化が可能である。
以下、本態様の階調マスクの製造方法における各工程について説明する。
【００８７】
（ｉ）マスクブランク準備工程
本態様におけるマスクブランク準備工程は、透明基板上に半透明膜および遮光膜がこの順に積層されたマスクブランクを準備する工程である。なお、マスクブランクについては、上記「Ａ．マスクブランク」の欄に記載したものと同様であるので、ここでの説明は省略する。
【００８８】
（ii）第１パターニング工程
本態様における第１パターニング工程は、半透明膜および遮光膜の一部をパターニングする工程である。半透明膜および遮光膜のパターニング方法としては特に限定されるものではなく、通常、リソグラフィー法が用いられる。リソグラフィー法を用いる場合、マスクブランクの遮光膜上にレジスト材料を塗布し、ベークを行って第１レジスト膜を形成する。
【００８９】
半透明膜および遮光膜のパターン露光では、遮光領域と透過領域とが接する境界、および半透明領域と透過領域とが接する境界を形成するように、領域により露光量が異なるようにパターン露光する。この際、透過領域は第１レジスト膜が除去される露光量で露光し、遮光領域および半透明領域は第１レジスト膜が残存する露光量で露光する。
【００９０】
例えば図１３（ｃ）は、ポジ型レジスト材料を用いて第１レジスト膜を形成した場合の例であるが、この場合、透過領域１３では第１レジスト膜２３ａが感光される露光量で露光し、遮光領域１１および半透明領域１２では第１レジスト膜２３ａを露光しない。
また、図示しないが、第１レジスト膜にネガ型レジスト材料を用いた場合は、透過領域はで露光せず、遮光領域および半透明領域で第１レジスト膜が感光される露光量で露光する。
なお、遮光膜のみをエッチングするためのパターン露光は、第２パターニング工程で行う。
【００９１】
なお、第１レジスト膜の材料、半透明膜および遮光膜のパターン露光のその他の点、現像、半透明膜および遮光膜のエッチング方法、第１レジスト膜の除去方法、半透明膜パターンおよび遮光膜パターンの検査工程、ならびに半透明膜パターンおよび遮光膜パターンの修正工程については、上記第１の態様と同様であるので、ここでの説明は省略する。
【００９２】
（iii）第２パターニング工程
本態様における第２パターニング工程は、遮光膜のみをパターニングする工程である。遮光膜のパターニング方法としては特に限定されるものではなく、通常、リソグラフィー法が用いられる。リソグラフィー法を用いる場合、パターニングされた半透明膜および遮光膜の上にレジスト材料を塗布し、ベークを行って第２レジスト膜を形成する。
【００９３】
遮光膜のパターン露光では、半透明領域と遮光領域とが接する境界、および半透明領域と透過領域とが接する境界を形成するように、領域により露光量が異なるようにパターン露光する。この際、半透明領域は第２レジスト膜が除去される露光量で露光し、遮光領域および透過領域は第２レジスト膜が残存する露光量で露光する。
【００９４】
例えば図１３（ｈ）は、ポジ型レジスト材料を用いて第２レジスト膜を形成した場合の例であるが、この場合、半透明領域１２では第２レジスト膜２４ａが感光される露光量で露光し、遮光領域１１および透過領域１３では第２レジスト膜２４ａを露光しない。
また、図示しないが、第２レジスト膜にネガ型レジスト材料を用いた場合は、半透明領域では露光せず、遮光領域および透過領域で第２レジスト膜が感光される露光量で露光する。
【００９５】
なお、第２レジスト膜の材料、遮光膜のパターン露光、および現像については、上記第１の態様と同様であるので、ここでの説明は省略する。
【００９６】
現像後は、遮光膜のエッチングを行う。本態様においては、例えば金属の種類によってエッチング速度が異なることを利用し、半透明膜および遮光膜に異種の金属を含む膜を用いて、半透明膜のエッチング速度を遮光膜のエッチング速度より遅くすることができる。半透明膜および遮光膜のエッチング速度に差をつけることで、エッチングの選択性が向上し、上層の遮光膜をエッチングする際に下層の半透明膜も一緒にエッチングされることを防止することができる。このように、半透明膜および遮光膜のエッチング速度を変えることでエッチング選択性を向上させ、階調をより鮮明にすることができる。
【００９７】
また、半透明膜および遮光膜に同種の金属を含む膜を用いて、半透明膜のエッチング速度を遮光膜のエッチング速度より遅くすることもできる。例えば、クロム系膜は種類によってエッチング速度が異なるので、半透明膜および遮光膜に異なるクロム系膜を用いて、エッチング速度に差をつけることができる。具体的には、半透明膜に酸化窒化炭化クロム膜、遮光膜にクロム膜を使用する場合などが挙げられる。遮光膜および半透明膜に同種の金属を含む膜を用いた場合には、異種の金属を含む膜を用いた場合や、エッチング技術を変える場合に比べて、遮光膜の半透明膜に対するエッチング選択性が低下する場合がある。しかしながら、遮光膜の膜厚を比較的薄くした場合には、エッチング時間を短くすることができ、遮光膜エッチング処理時、およびオーバーエッチング時の半透明膜のダメージを極力少なくすることが可能である。
【００９８】
エッチング選択性を向上させる方法としては、上記のような半透明膜および遮光膜の組成の違いによりエッチング速度に差をつける方法だけでなく、半透明膜にフッ素イオンを注入し、エッチング速度の差をさらに広げる方法や、エッチング技術（エッチング装置、エッチャントなど）を変える方法も用いることができる。なお、フッ素イオンの注入については、特開２００５−９１８５５公報を参考にすることができる。
【００９９】
なお、遮光膜のエッチング方法、第２レジスト膜の除去方法、遮光膜パターンの検査工程、および遮光膜パターンの修正工程については、上記第１の態様と同様であるので、ここでの説明は省略する。
【０１００】
Ｃ．表示装置製造用階調マスク
次に、本発明の表示装置製造用階調マスクについて説明する。
本発明の表示装置製造用階調マスクは、上述した階調マスクが表示装置の製造に用いられることを特徴とするものである。
【０１０１】
本発明の表示装置製造用階調マスクを用いて表示装置における部材を形成する方法について図面を参照しながら説明する。
図３は、本発明の表示装置製造用階調マスク１０を用いて液晶表示装置におけるスペーサ１６および配向制御用突起１７を同時に形成する例である。また、図６および図８に示す表示装置製造用階調マスク１０を用いることにより、図９に例示するような液晶表示装置における高さおよび形状の異なるスペーサ１８ａおよび配向制御用突起１８ｂを同時に形成することができる。さらに、図７および図１０に示す表示装置製造用階調マスク１０を用いることにより、図１１に例示するように液晶表示装置におけるスペーサ１９ａおよびオーバーコート層１９ｂを同時に形成することができる。このように、本発明の表示装置製造用階調マスクを用いることにより、表示装置における高さや形状の異なる部材を同時に形成することが可能である。
【０１０２】
図１４は、本発明の表示装置製造用階調マスク１０を用いて薄膜トランジスタ（ＴＦＴ）を作製する例である。従来では、２層の金属膜をパターニングする場合、例えばレジスト塗布、露光・現像・エッチング、露光・現像・エッチング、剥離というように２回の露光工程が必要であった。これに対し、本発明の表示装置製造用階調マスクを用いた場合、基板３１上に形成された２層の金属膜３２および３３をパターニングするには、図１４に例示するようにレジスト材料を塗布してレジスト膜３４を形成し、光３０を照射し（図１４（ａ））、現像し（図１４（ｂ））、２層の金属膜３２および３３をエッチングし（図１４（ｃ））、レジスト膜３４をアッシングし（図１４（ｄ））、上層の金属膜３３のみをエッチングし（図１４（ｅ））、レジスト膜３４を剥離すればよい（図１４（ｆ））。したがって、本発明の表示装置製造用階調マスクを用いることにより、表示装置における半導体素子の製造工程を簡略化することが可能である。
【０１０３】
また、本発明の表示装置製造用階調マスクは上述した階調マスクを用いたものであり、露光光の長波長域だけでなく短波長域も硬化反応に利用するので、パターンの形成に有利である。
したがって、本発明の表示装置製造用階調マスクを用いることにより、表示装置の製造工程の簡略化および露光時間の短縮化が可能である。
なお、階調マスクについては、上記「Ｂ．階調マスク」の項に記載したものと同様であるので、ここでの説明は省略する。
【０１０４】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１０５】
以下、本発明について実施例および比較例を用いて具体的に説明する。
［実施例１］
（階調マスクの作製）
光学研磨された３９０ｍｍ×６１０ｍｍの合成石英基板上にクロム膜（遮光膜）が厚み１００ｎｍで成膜されている常用のマスクブランク上に、市販のフォトレジスト（東京応化工業社製  ｉｐ−３５００）を厚み６００ｎｍで塗布し、１２０℃に加熱されたホットプレートで１５分ベークした後、フォトマスク用レーザ描画装置（マイクロニック社製LRS11000-TFT3)で、所望の遮光膜中間パターンを描画した。
次に、専用のデベロッパー（東京応化工業社製  ＮＭＤ３）で現像し、遮光膜用レジストパターンを得た。
次に、レジストパターンをエッチング用マスクとし、クロム膜をエッチングし、さらに残ったレジストパターンを剥膜することで、所望の遮光膜中間パターンを得た。クロム膜のエッチングには、市販の硝酸セリウム系ウェットエッチャント（ザ・インクテック社製  ＭＲ−ＥＳ）を用いた。クロム膜のエッチング時間は、６０秒であった。
【０１０６】
次いで、遮光膜中間パターンが形成された基板について、パターン寸法検査、パターン欠陥検査、必要に応じてパターン修正を行い、よく洗浄した後、酸化窒化炭化クロム膜（半透明膜）を下記の条件でスパッタリング法にて成膜した。
＜成膜条件＞
・ガス流量比  Ａｒ：ＣＯ２：Ｎ２＝１：０．５：０．５
・パワー：１．５ｋＷ
・ガス圧：３ｍＴｏｒｒ
酸化窒化炭化クロム膜の膜厚は３３ｎｍとした。酸化窒化炭化クロム膜の分光スペクトルを図１５および図１６に示す。
次に、酸化窒化炭化クロム膜上に市販のフォトレジスト（東京応化製  ｉｐ−３５００）を再度、厚み６００ｎｍで塗布し、１２０℃に加熱されたホットプレート上で１５分ベークした。
続いて半透明膜パターンとなる像を再度、レーザ描画装置（マイクロニック社製LRS11000-TFT3)で描画し、専用デベロッパー（東京応化社製  ＮＭＤ３）で現像し、レジストパターンを得た。
次に、レジストパターンをマスクとして、市販の硝酸セリウム系ウェットエッチャント（ザ・インクテック社製  ＭＲ−ＥＳ）で半透明膜および遮光膜をエッチングし、半透明膜パターンおよび遮光膜パターンを得た。エッチングは半透明膜および遮光膜に対して行った。
最後に残ったレジストを剥膜し、パターン寸法検査、パターン欠陥検査などの検査工程を経て、必要に応じてパターン修正を行い、階調マスクを得た。
【０１０７】
（階調マスクを用いたパターンの形成）
大きさが１００ｍｍ×１００ｍｍ、厚みが０．７ｍｍのガラス基板を準備し、このガラス基板上にネガ型感光性樹脂組成物（ＪＳＲ製  オプトマーＮＮ８５０)をスピンコート法により塗布し、減圧乾燥後、１００℃にて３分間プリベークした。その後、上記の階調マスクを介して下記条件にて露光した。
＜露光条件＞
・露光量：１００ｍＪ／ｃｍ２（Ｉ線換算）
・露光ギャップ：１５０μｍ
【０１０８】
次いで、水酸化カリウム水溶液を用いて現像し、その後、２３０℃、３０分間の加熱処理を施し、凸形状の２種のパターンを形成した。
【０１０９】
［比較例１］
（階調マスクの作製）
下記のように半透明膜を成膜した以外は、実施例１と同様にして階調マスクを作製した。
遮光膜中間パターンが形成された基板について、パターン寸法検査、パターン欠陥検査、必要に応じてパターン修正を行い、よく洗浄した後、クロム膜（半透明膜）をスパッタリング法にて成膜した。クロム膜の膜厚は１０ｎｍとした。このクロム膜の分光スペクトルを図１５および図１６に示す。またこのクロム膜の３６５ｎｍおよび３００ｎｍにおける透過率を表２に示す。
【０１１０】
（階調マスクを用いたパターンの形成）
実施例１と同様にして、凸形状の２種のパターンを形成した。
【０１１１】
［比較例２］
（階調マスクの作製）
下記のように半透明膜を成膜した以外は、実施例１と同様にして階調マスクを作製した。
遮光膜中間パターンが形成された基板について、パターン寸法検査、パターン欠陥検査、必要に応じてパターン修正を行い、よく洗浄した後、高屈折率層（屈折率：２．５、厚み：２９ｎｍ、ＴｉＯ２膜）と低屈折率層（屈折率：１．５、厚み：４８ｎｍのＳｉＯ２膜）とを交互に計１５層（１層目および１５層目は高屈折率層）、スパッタリング法にて成膜した。これにより、波長３３０ｎｍ以下の短波長域をカットする半透明膜を得た。この半透明膜の分光スペクトルを図１６に示す。またこの半透明膜の３６５ｎｍおよび３００ｎｍにおける透過率を表２に示す。
【０１１２】
[実施例２]
下記のように半透明膜を成膜した以外は、実施例１と同様にして階調マスクを作製した。
遮光膜中間パターンが形成された基板について、パターン寸法検査、パターン欠陥検査、必要に応じてパターン修正を行い、よく洗浄した後、酸化窒化炭化クロム膜（半透明膜）を下記の条件でスパッタリング法にて成膜した。
＜成膜条件＞
・ガス流量比  Ａｒ：ＣＯ２：Ｎ２＝１：０．５：０．５
・パワー：２．２ｋＷ
・ガス圧：３ｍＴｏｒｒ
酸化窒化炭化クロム膜の膜厚は４５ｎｍとした。酸化窒化炭化クロム膜の分光スペクトルを図１６に示す。またこの酸化窒化炭化クロム膜の３６５ｎｍおよび３００ｎｍにおける透過率を表２に示す。
【０１１３】
[実施例３]
下記のように半透明膜を成膜した以外は、実施例１と同様にして階調マスクを作製した。
遮光膜中間パターンが形成された基板について、パターン寸法検査、パターン欠陥検査、必要に応じてパターン修正を行い、よく洗浄した後、酸化窒化炭化クロム膜（半透明膜）を下記の条件でスパッタリング法にて成膜した。
＜成膜条件＞
・ガス流量比  Ａｒ：ＣＯ２：Ｎ２＝１：０．４５：０．５
・パワー：２．０ｋＷ
・ガス圧：３ｍＴｏｒｒ
酸化窒化炭化クロム膜の膜厚は４３ｎｍとした。酸化窒化炭化クロム膜の分光スペクトルを図１６に示す。またこの酸化窒化炭化クロム膜の３６５ｎｍおよび３００ｎｍにおける透過率を表２に示す。
【０１１４】
[実施例４]
下記のように半透明膜を成膜した以外は、実施例１と同様にして階調マスクを作製した。
遮光膜中間パターンが形成された基板について、パターン寸法検査、パターン欠陥検査、必要に応じてパターン修正を行い、よく洗浄した後、酸化窒化炭化クロム膜（半透明膜）を下記の条件でスパッタリング法にて成膜した。
＜成膜条件＞
・ガス流量比  Ａｒ：ＣＯ２：Ｎ２＝１：０．５５：０．５
・パワー：２．５ｋＷ
・ガス圧：３ｍＴｏｒｒ
酸化窒化炭化クロム膜の膜厚は４７ｎｍとした。酸化窒化炭化クロム膜の分光スペクトルを図１６に示す。またこの酸化窒化炭化クロム膜の３６５ｎｍおよび３００ｎｍにおける透過率を表２に示す。
【０１１５】
[比較例３]
下記のように半透明膜を成膜した以外は、実施例１と同様にして階調マスクを作製した。
遮光膜中間パターンが形成された基板について、パターン寸法検査、パターン欠陥検査、必要に応じてパターン修正を行い、よく洗浄した後、酸化窒化炭化クロム膜（半透明膜）を下記の条件でスパッタリング法にて成膜した。
＜成膜条件＞
・ガス流量比  Ａｒ：ＣＯ２：Ｎ２＝１：０．４：０．５
・パワー：２．２ｋＷ
・ガス圧：３ｍＴｏｒｒ
酸化窒化炭化クロム膜の膜厚は４２ｎｍとした。酸化窒化炭化クロム膜の分光スペクトルを図１６に示す。またこの酸化窒化炭化クロム膜の３６５ｎｍおよび３００ｎｍにおける透過率を表２に示す。
【０１１６】
[比較例４]
下記のように半透明膜を成膜した以外は、実施例１と同様にして階調マスクを作製した。
遮光膜中間パターンが形成された基板について、パターン寸法検査、パターン欠陥検査、必要に応じてパターン修正を行い、よく洗浄した後、酸化窒化炭化クロム膜（半透明膜）を下記の条件でスパッタリング法にて成膜した。
＜成膜条件＞
・ガス流量比  Ａｒ：ＣＯ２：Ｎ２＝１：０．６：０．５
・パワー：２．７ｋＷ
・ガス圧：３ｍＴｏｒｒ
酸化窒化炭化クロム膜の膜厚は４９ｎｍとした。酸化窒化炭化クロム膜の分光スペクトルを図１６に示す。またこの酸化窒化炭化クロム膜の３６５ｎｍおよび３００ｎｍにおける透過率を表２に示す。
【０１１７】
（階調マスクを用いたパターンの形成）
各実施例および比較例について実施例１と同様にして、凸形状の２種のパターンを形成した。
【０１１８】
［評価］
実施例１、比較例１，２の階調マスクを用いて形成されたパターンの断面形状を走査型電子顕微鏡にて観察し、寸法を測定した。結果を表１に示す。また実施例１〜４、および比較例１〜４について形成されたパターンの断面形状を走査型電子顕微鏡にて観察し、寸法を測定した。この結果を表３に示す。なお、表３における判定は、半透明領域に対応する領域に形成された部材の膜厚が１．１μｍ〜１．５μｍである場合が○、上記範囲より誤差が０．３μｍ以内である場合が△、誤差が０．３μｍより大きい場合を×とした。
【０１１９】
【表１】
2007183591.tif 000003
【０１２０】
【表２】
2007183591.tif 000004
【０１２１】
【表３】
2007183591.tif 000005
【０１２２】
実施例１〜４の階調マスクを露光プロセスに用いることにより、セル保持用カラムスペーサおよび配向制御用突起に最適な形状および寸法をもつ凸形状のパターンを形成することができた。また図１６から明らかなように、実施例１〜４は、一般的な光重合開始剤（Ｉｒ９０７、およびＩｒ３６９（いずれも商品名、いずれもチバスペシャルケミカルズ社製）の短波長域の吸収波長でも透過率を有しており、一般的な露光光の各波長域の光を効率よく利用することができることが明らかである。
【図面の簡単な説明】
【０１２３】
【図１】本発明のマスクブランクの一例を示す概略断面図である。
【図２】本発明の階調マスクの一例を示す概略断面図である。
【図３】本発明の階調マスクを用いて液晶表示装置におけるスペーサおよび配向制御用突起を形成する例を示す工程図である。
【図４】本発明における半透明膜の分光スペクトルの一例を示すグラフである。
【図５】本発明のマスクブランクの他の例を示す概略断面図である。
【図６】本発明の階調マスクの一例を示す平面図である。
【図７】本発明の階調マスクの他の例を示す平面図である。
【図８】図６のＡ−Ａ線断面図である。
【図９】本発明の階調マスクを用いて形成された液晶表示装置におけるスペーサおよび配向制御用突起の一例を示す断面図である。
【図１０】図７のＢ−Ｂ線断面図である。
【図１１】本発明の階調マスクを用いて形成された液晶表示装置におけるスペーサおよびオーバーコート層の一例を示す断面図である。
【図１２】本発明の階調マスクの製造方法の一例を示す工程図である。
【図１３】本発明の階調マスクの製造方法の他の例を示す工程図である。
【図１４】本発明の階調マスクを用いて薄膜トランジスタを作製する例を示す工程図である。
【図１５】実施例１および比較例１における半透明膜の分光スペクトルを示すグラフである。
【図１６】実施例１〜４および比較例１〜４における半透明膜の分光スペクトルを示すグラフである。
【符号の説明】
【０１２４】
１  …  マスクブランク
２  …  透明基板
３  …  半透明膜
４  …  遮光膜
１０  …  階調マスク
１１  …  遮光領域
１２  …  半透明領域
１３  …  透過領域
【図１】
2007183591.tif 000006
【図２】
2007183591.tif 000007
【図３】
2007183591.tif 000008
【図４】
2007183591.tif 000009
【図５】
2007183591.tif 000010
【図６】
2007183591.tif 000011
【図７】
2007183591.tif 000012
【図８】
2007183591.tif 000013
【図９】
2007183591.tif 000014
【図１０】
2007183591.tif 000015
【図１１】
2007183591.tif 000016
【図１２】
2007183591.tif 000017
【図１３】
2007183591.tif 000018
【図１４】
2007183591.tif 000019
【図１５】
2007183591.tif 000020
【図１６】
2007183591.tif 000021
【手続補正書】
【提出日】平成18年12月13日(2006.12.13)
【手続補正１】
【補正対象書類名】明細書
【補正対象項目名】０１２２
【補正方法】変更
【補正の内容】
【０１２２】
実施例１〜４の階調マスクを露光プロセスに用いることにより、セル保持用カラムスペーサおよび配向制御用突起に最適な形状および寸法をもつ凸形状のパターンを形成することができた。また図１６から明らかなように、実施例１〜４は、一般的な光重合開始剤（イルガキュア９０７、およびイルガキュア３６９（いずれも商品名、いずれもチバスペシャルケミカルズ社製）の短波長域の吸収波長でも透過率を有しており、一般的な露光光の各波長域の光を効率よく利用することができることが明らかである。